(57)【要約】【課題】内容物の付着防止性を有し、かつ機械的強度を有した蓋材を提供することである。【解決手段】少なくとも基材層、シーラント層、付着防止層が順次積層された積層体からなる蓋材であって、前記付着防止層が、平均粒子径１〜５０μｍの範囲の球形粒子と、平均一次粒子径が１０〜５００ｎｍの範囲の疎水性酸化物微粒子と、Ｍ（ＯＲ）ｎ（Ｍは金属元素、Ｏは酸素、Ｒは有機基を表す）で表される金属アルコキシドあるいはその加水分解物と、シランカップリング剤と、からなることを特徴とする蓋材である。【選択図】図２
2014051295.tif 000002
【特許請求の範囲】
【請求項１】
少なくとも基材層、シーラント層、付着防止層が順次積層された積層体からなる蓋材であって、
前記付着防止層が、平均粒子径１〜５０μｍの範囲の球形粒子と、
平均一次粒子径が１０〜５００ｎｍの範囲の疎水性酸化物微粒子と、
Ｍ（ＯＲ）ｎ（Ｍは金属元素、Ｏは酸素、Ｒは有機基を表す）で表される金属アルコキシドあるいはその加水分解物と、
シランカップリング剤と、
からなることを特徴とする蓋材。
【請求項２】
前記球形粒子が、酸化珪素粒子、酸化アルミニウム粒子、酸化チタニウム粒子の少なくとも一つ、あるいはこれらの混合物であることを特徴とする請求項１記載の蓋材。
【請求項３】
前記金属アルコキシドあるいはその加水分解物中の金属が、珪素、アルミニウム、チタニウムから選択される一種類以上であることを特徴とする請求項１または２記載の蓋材。
【請求項４】
前記疎水性酸化物微粒子が、ジメチルシリル、トリメチルシリル、ジメチルポリシロキサン、ジメチルシロキサン、アミノアルキルシリル、アルキルシリル、メタクリルシリルのいずれかの官能基で疎水化表面処理された、酸化珪素または酸化アルミニウムであることを特徴とする請求項１〜３のいずれか１項に記載の蓋材。
【請求項５】
請求項１〜４のいずれか１項に記載の蓋材を用いて密封されたことを特徴とする密封容器。
【発明の詳細な説明】
【技術分野】
【０００１】
本発明は、主として食品類の密封容器に適用される蓋材であり、さらに具体的には、ヨーグルト、ゼリー、プリン、ジャムなどの密封容器に適用され、内容物の付着防止性を備えた蓋材に関するものである。
【背景技術】
【０００２】
現在、ヨーグルト、ゼリー、プリン、ジャムなどの密封容器は、カップ状の容器が使用され、該容器のフランジに蓋材をシールして密封し製品化されている。
【０００３】
係る蓋材には、良好なシール性、密封性、また開封時の適度なイージーピール性が求められるのと同時に、蓋材内面への内容物の非付着性が望まれている。図６に示すように、従来の蓋材５０は、その内面に内容物が付着してしまう場合がある。例えば、容器本体３１に粘性の低いヨーグルト３３が収納されている場合には、蓋材５０の内面に、ヨーグルト３３が付着してしまう場合がある。内容物が付着していると開封時に衣服や手指、あるいは周辺を汚す恐れがあると共に、内容物の棄損による無駄が生じる問題がある。
【０００４】
これらの問題を解決するために、特許文献１では、シーラント層に、付着防止効果を有する脂肪酸エステル、脂肪酸アミドなどの疎水性添加物を添加したポリオレフィン樹脂とするものであるが、このような添加剤は、エージング条件（温度）により表面への析出量が多くなり付着防止性が低下することが知られており、所望の性能が十分に得られていない。
【０００５】
また特許文献２では、シーラント層の表面に付着防止層を形成するものである。付着防止層を形成する疎水性酸化物微粒子が三次元網目構造のポーラス構造を作ることで非常に優れた付着防止効果を示すというものである。
【０００６】
しかし、この付着防止層は、まだ耐熱性の面で劣っており、高温環境や塗布時の乾燥時間が長くなることで、疎水性酸化物微粒子がシーラント層のホットメルト層に沈み込んでしまい、付着防止性が低下する問題がある。特にシール工程においては、高温環境になりやすく、シール強度への阻害要因となることもあった。他方、シーラント層と疎水性酸化物微粒子の密着が弱く、脱落し易い問題がある。
【０００７】
また特許文献３では、特許文献２と同様、シーラント層の表面に付着防止層を形成するものである。付着防止層に平均粒子径の大きい疎水性湿式シリカ粒子を用いることにより、疎水性湿式シリカ粒子の沈み込みがなくなり、高温環境や塗布時の乾燥温度が長くなっても付着防止性を保持できるというものである。
【０００８】
しかし、疎水性湿式シリカ粒子の粒子径が大きいために付着防止層から脱落してしまう問題がある。付着防止性は有するが、シーラント層と疎水性湿式シリカ粒子の密着が弱いために、脱落し易い問題がある。機械的強度が弱い問題がある。
【０００９】
よって、内容物の付着防止性を備え、かつ機械的強度を有した蓋材の要望がある。
【先行技術文献】
【特許文献】
【００１０】
【特許文献１】特開２００２−３７３１０号公報
【特許文献２】特許第４３４８４０１号公報
【特許文献３】特許第４６６８３５２号公報
【発明の概要】
【発明が解決しようとする課題】
【００１１】
上記の問題を鑑みて、本発明の課題は、内容物の付着防止性を有し、かつ機械的強度を有した蓋材を提供することである。
【００１２】
上記の課題を解決するために、発明者らは鋭意検討を行い、本発明を完成した。
【課題を解決するための手段】
【００１３】
本発明の請求項１に係る発明は、少なくとも基材層、シーラント層、付着防止層が順次積層された積層体からなる蓋材であって、
前記付着防止層が、平均粒子径１〜５０μｍの範囲の球形粒子と、
平均一次粒子径が１０〜５００ｎｍの範囲の疎水性酸化物微粒子と、
Ｍ（ＯＲ）ｎ（Ｍは金属元素、Ｏは酸素、Ｒは有機基を表す）で表される金属アルコキシドあるいはその加水分解物と、
シランカップリング剤と、
からなることを特徴とする蓋材である。
【００１４】
本発明の請求項２に係る発明は、前記球形粒子が、酸化珪素粒子、酸化アルミニウム粒子、酸化チタニウム粒子の少なくとも一つ、あるいはこれらの混合物であることを特徴とする請求項１記載の蓋材である。
【００１５】
本発明の請求項３係る発明は、前記金属アルコキシドあるいその加水分解物中の金属が、珪素、アルミニウム、チタニウムから選択される一種類以上であることを特徴とする請求項１または２記載の蓋材である。
【００１６】
本発明の請求項４に係る発明は、前記疎水性酸化物微粒子が、ジメチルシリル、トリメチルシリル、ジメチルポリシロキサン、ジメチルシロキサン、アミノアルキルシリル、アルキルシリル、メタクリルシリルのいずれかの官能基で疎水化表面処理された、酸化珪素または酸化アルミニウムであることを特徴とする請求項１〜３のいずれか１項に記載の蓋材である。
【００１７】
本発明の請求項５に係る発明は、請求項１〜４のいずれか１項に記載の蓋材を用いて密封されたことを特徴とする密封容器である。
【発明の効果】
【００１８】
本発明の蓋材は、内容物と接する内面に、該内面の表面を凹凸にする球形粒子と、撥水性を有する疎水性酸化物微粒子と、該両者をシーラント層と接着させるバインダーと、該球形粒子と該バインダーをさらに強固に接着させるシランカップリング剤と、からなる付着防止層を形成することで、優れた付着防止性と機械的強度を有することができる。また容器本体へのシール性の低下もなく密封容器を形成することができる。
【００１９】
本発明の請求項１によれば、付着防止層は、球形粒子と疎水性酸化物微粒子およびバインダーと、シランカップリング剤とからなっている。バインダーには、Ｍ（ＯＲ）ｎ（Ｍは金属元素、Ｏは酸素、Ｒは有機基を表す）で表される金属アルコキシドあるいはその加水分解物を用いる。該バインダーを用いることで、球形粒子と疎水性酸化物微粒子をシーラント層に強固に接着することができる。さらにシランカップリング剤を使用することで、球形粒子とバインダーを一層強固に接着させ、球形粒子の脱落を防ぎ機械的強度を向上させることができる。機械的強度とは、蓋材を製造する時、例えば、塗布加工、ラミネート加工、抜き加工、シール加工などの加工時に機械的な外力が付加されても、球形粒子や疎水性酸化物微粒子の脱落がなく加工できることをいう。機械的強度を有している蓋材を提供できる。
【００２０】
また球形粒子を平均粒子径１〜５０μｍの範囲にすることで、付着防止層の表面を凹凸にし、付着防止層の表面積を大きくすることができる。また疎水性酸化物微粒子を平均一次粒子径が１０〜５００ｎｍの範囲にすることで、球形粒子の周りやシーラント層の表面に均一に配することができ、優れた付着防止性を発現することができる。
【００２１】
本発明の請求項２によれば、球形粒子が、酸化珪素粒子、酸化アルミニウム粒子、酸化チタニウム粒子の少なくとも一つ、あるいはこれらの混合物であることにより、バインダーのＭ（ＯＲ）ｎで表される金属アルコキシドあるいはその加水分解物と接着できる。またシランカップリング剤を介することによりバインダーとの接着をさらに強固にできる。
【００２２】
本発明の請求項３によれば、金属アルコキシドあるいはその加水分解物中の金属が、珪素、アルミニウム、チタニウムから選択される一種類以上であることにより、球形粒子および疎水性酸化物微粒子との接着を強固にするともに、シーラント層に対する接着性や付着防止層内の凝集力を高め、より強固な膜とすることができる。
【００２３】
本発明の請求項４によれば、疎水性酸化物微粒子が、ジメチルシリル、トリメチルシリル、ジメチルポリシロキサン、ジメチルシロキサン、アミノアルキルシリル、アルキルシリル、メタクリルシリルのいずれかの官能基で疎水化表面処理された、酸化珪素または酸化アルミニウムであることにより、優れた付着防止性を付与することができる。
【００２４】
本発明の請求項５によれば、本発明の蓋材を用いて密封された密封容器は、蓋材を開封しても、蓋材の内面には内容物の付着がなく、内容物の棄損による無駄を生じさせないものである。
【図面の簡単な説明】
【００２５】
【図１】本発明の蓋材の層構成の一例を示す説明図である。
【図２】図１の付着防止層の一例を示す説明図である。
【図３】本発明の蓋材が取り付けられた密封容器の一例を示す説明図である。
【図４】図３の密封容器の蓋材を開封した状態の一例を示す説明図である。
【図５】図２の付着防止層を利用した自立性包装袋の一例を示す説明図である。
【図６】従来の密封容器の蓋材を開封した状態の一例を示す説明図である。
【発明を実施するための形態】
【００２６】
以下、本発明を実施するための形態につき説明する。
【００２７】
図１は、本発明の蓋材の層構成一例を示す説明図である。本発明の蓋材３０は、基材層２、シーラント層３、付着防止層４が順次積層された積層体１からなっている。
【００２８】
図２は、図１の付着防止層の一例を示す説明図である。付着防止層４は、球形粒子５、疎水性酸化物微粒子６、バインダー７｛Ｍ（ＯＲ）ｎで表される金属アルコキシドあるいはその加水分解物｝およびシランカップリング剤８からなっている。付着防止層４には、球形粒子５および疎水性酸化物微粒子６が、バインダー７｛Ｍ（ＯＲ）ｎで表される金属アルコキシドあるいはその加水分解物｝とシランカップリング剤８を介してシーラント層３に接着されている。シランカップリング剤８は、球形粒子５とバインダー７との接着を強固にするために使用される。
【００２９】
付着防止層４は、バインダー７およびシランカップリング剤８を介して、球形粒子５がシーラント層３の表面に均一に一次粒子体で凹凸になるように配され、また疎水性酸化物微粒子６は、球形粒子５の周りやシーラント層３の表面を覆うように配されて形成されている。基材層２／シーラント層３／付着防止層４からなる積層体１が形成される。
【００３０】
図３は、本発明の蓋材が取り付けられた密封容器の一例を示す説明図である。密封容器２０は、蓋材３０が、容器本体３１のフランジにシールされ形成されている。容器本体３１は、カップ形状である。容器本体３１には、例えば、ヨーグルト（図には示していない）が収納されている一例を示している。
【００３１】
図４は、図３の密封容器の蓋材を開封した状態の一例を示す説明図である。図３に示す蓋材３０を容器本体３１のフランジ３２から一部開封した状態の一例を示している。蓋材３０の内面には、付着防止層が形成されているために、容器本体３１のヨーグルト３３が付着されていない状態を示している。
【００３２】
本発明をさらに詳しく説明する。
【００３３】
付着防止層を形成する球形粒子５としては、無機材料からなる球形粒子を使用することができる。例えばアルミニウム、銅、鉄、チタン、銀、カルシュウムなどの金属またはこれらを含む合金または金属化合物、酸化珪素、酸化アルミニウム、酸化ジルコニウム、酸化チタン、酸化鉄などの酸化物、リン酸カルシウム、ステアリン酸カルシウムなどの無機酸塩または有機酸塩、ガラス、窒化硼素、炭化珪素、窒化珪素などのセラミックなどを好適に使用できる。特に、酸化珪素（シリカ）粒子、酸化アルミニウム（アルミナ）粒子、酸化チタニウム（チタニア）粒子の少なくとも一つ、あるいはこれらの混合物であることが好ましい。
【００３４】
また球形粒子の平均粒子径としては、１〜５０μｍの範囲が好ましい。平均粒子径が１μｍ未満では、十分な付着防止性が得られない。また平均粒子径が５０μｍを越える場合は、十分な機械的強度が得られない。
【００３５】
疎水性酸化物微粒子６としては、ジメチルシリル、トリメチルシリル、ジメチルポリシロキサン、ジメチルシロキサン、アミノアルキルシリル、アルキルシリル、メタクリルシリルのいずれかの官能基で疎水化表面処理された酸化珪素、酸化アルミニウムなどの無機酸化物を使用することができる。無機酸化物としては、例えば酸化珪素、酸化アルミニウム、酸化チタニウムなどの少なくとも一種を用いることができる。中でも疎水性酸化珪素微粒子、即ち疎水性シリカ微粒子が好適に使用できる。
【００３６】
疎水性シリカ微粒子の表面に上記官能基で疎水化表面処理したものを使用できるが、中でもより優れた付着防止性が得られる点で、トリメチルシリル基を有した疎水性シリカ微粒子が好ましい。平均一次粒子径１０〜５００ｎｍの範囲の疎水性シリカ微粒子である。特に１０〜２０ｎｍの範囲が好ましい。また、疎水性シリカ微粒子は一次粒子が好ましいが、その一部に一次粒子の凝集体（二次粒子）が含まれていてもよい。また疎水性シリカ微粒子が均一に分散し、球形粒子やシーラント層の表面に配され、優れた付着防止性を得ることができる。
【００３７】
平均一次粒子径が５００ｎｍを超えると、疎水性酸化物微粒子の脱落が生じる問題がある。
【００３８】
バインダー７としては、金属アルコキシドあるいはその加水分解物を使用する。水／アルコールの混合溶媒に溶かし溶液にて使用する。またシランカップリング剤もバインダー
の溶液に混合すればよい。金属アルコキシドは、テトラエトキシシランまたはトリイソプロポキシアルミニウムあるいはその混合物を用いるのが好ましい。例えば、テトラエチルオルソシリケート｛Ｓｉ（ＯＣ２Ｈ５）４｝、オルトケイ酸テトラエチル（ＴＥＯＳ）｛Ｓｉ（ＯＨ）４｝、トリイソプロピルアルミニウム｛Ａｌ（ＯＣ３Ｈ７）３｝などの、一般式Ｍ（ＯＲ）ｎ（Ｍは珪素、チタニウム、アルミニウム、ジルコニウムなどの金属、Ｏは酸素、Ｒはメチル基、エチル基などのアルキル基）で表されるものである。その中でも、金属が珪素、アルミニウム、チタニウムである金属アルコキシドの特性が優れている。
【００３９】
シランカップリング剤７としては、特に球形粒子の材質に合わせて選定すればよく、例えば、ビニルトリメトキシシラン、３−グリシドキシプロピルメチルジメトキシシラン、ｐ−スチリルトリメトキシシラン、３−メタクリロキシプロピルメチルジメトキシシラン、３−アクリロキシプロピルトリメトキシシラン、Ｎ−２（アミノエチル）−３−アミノプロピルメチルジメトキシシランなどのメトキシシラン化合物、ビニルトリエトキシシラン、３−グリシドキシプロピルメチルジエトキシシラン、３−メタクリロキシプロピルメチルジエトキシシラン、３−アミノプロピルトリエトキシシラン、３−ウレイドプロピルトリエトキシシラン、３−イソシアネートプロピルトリエトキシシランなどのエトキシシラン化合物などが使用できる。
【００４０】
蓋材（積層体）を形成する基材層２としては、例えば、紙、合成紙、フィルムなどが使用できる。フィルムとしては、ポリエステル、ポリエチレン、ポリプロピレン、ポリアミド、ポリカーボネート、ポリ塩化ビニル、セルロースアセテート、セロハンなどの単層またはこれらの複合フィルムが使用できる。また該フィルムを紙などにラミネートした複合材料も使用できる。基材層は通常適宜印刷が施されて意匠性が付与される。
【００４１】
シーラント層３としては、容器本体とのシール性およびイージーピール性が要求される。特に両者の物性が良好なものであれば、その材料は、特に限定されないが、一般的にはラッカータイプの接着剤を用いることができる。例えば、アクリル樹脂、ウレタン樹脂、メラミン樹脂、アミノ樹脂、エポキシ樹脂、ポリエチレン樹脂、ポリスチレン樹脂、ポリプロピレン樹脂、ポリエステル樹脂、セルロース樹脂、塩化ビニル樹脂、ポリビニルアルコール樹脂、エチレン−酢酸ビニル共重合体樹脂などが挙げられる。またワックスとエチレン−不飽和エステル共重合体、粘着付与剤などを含有したホットメルト剤なども挙げられる。容器本体とのシール性およびイージーピール性を確認した後、適宜材料を選定すればよい。
【００４２】
付着防止層４は、予め付着防止層を形成するための付着防止液を作成して、該付着防止液を塗布して形成される。付着防止液は、球形粒子および疎水性酸化物微粒子を、バインダーおよびシランカップリング剤からなる溶液中に分散させて形成する。使用する溶媒としては、例えばエタノール、イソプロピルアルコール、シクロヘキサン、トルエン、アセトン、プロピレングリコール、ヘキシレングリコール、ブチルジグリコール、ノルマルペンタン、ノルマルヘキサン、ヘキシルアルコールなどの有機溶剤を適宜使用することができる。環境面、衛生面、内容物の付着防止性の観点からアルコールを用いるのが望ましい。また付着防止液中に、本発明の効果を阻害しない範囲内で、分散剤、着色剤、沈降防止剤、粘度調整剤などを併用することができる。
【００４３】
付着防止層を塗布する方法としては、塗布機（コーター機）を用いることができる。例えば、ロールコート、グラビアコート、バーコート、キスリバースコート、ダイコート、ドクターブレードコート、バーコート、スプレーコートなどの公知の塗布機を用いることができる。付着防止層の厚みとしては、特に限定されない。シール性、付着防止性、イージーピール性を確認して適宜決めればよい。
【００４４】
付着防止層の表面は、バインダーおよびシランカップリング剤を介して、球形粒子が均一に一次粒子体で凹凸になるように配され、また疎水性酸化物微粒子が球形粒子の周りやシーラント層の表面を覆うように配されて形成される。
【００４５】
この積層体を所定の形状、サイズに打抜き、蓋材を形成する。該蓋材の内面を容器本体のフランジに合わせシールして密封容器を形成する。蓋材の内面が容器本体の内容物と接触することになる。
【００４６】
蓋材には、開封するために適度なイージーピール性が要求される。この場合は、シーラント層にイージーピール特性を有する樹脂を用いれば可能である。
【００４７】
また蓋材には、内容物により、遮光性、デッドホールド性などの要求がされる。例えばヨーグルト、プリン、ゼリーなどである。これらの要求に対応するために、基材層とシーラント層の間に、アルミニウム箔などの中間層を設けて対応することができる。
【００４８】
アルミニウム箔としては、遮光性、デッドホールド性を満足するものとして、厚さ５〜５０μｍ程度のアルミニウム箔が好適に使用される。
【００４９】
また酸素、水蒸気などのガスバリア性の向上の要求があれば、アルミニウム箔の他に、アルミニウム蒸着したフィルム、酸化珪素や酸化アルミニウムなどの無機酸化物を蒸着したフィルムを中間層として使用することができる。
【００５０】
それぞれの層間の接着には、一般的なウレタン系接着剤などを用いて貼り合わせることができる。貼り合わせ方法としては、ドライラミネーション方法、ノンソルベントドライラミネーション方法、ウエットラミネーション方法などが可能である。またホットメルト剤、ポリエチレン樹脂を用いて貼り合わせる場合は、ホットメルトラミネーション方法、エクストルージョンラミネーション方法、及び該エクストルージョンラミネーション方法を利用したサンドイッチラミネーション方法などが可能である。
【００５１】
本発明において、平均粒子径の測定は、走査型電子顕微鏡（ＦＥ−ＳＥＭ）で実施することができ、走査型電子顕微鏡の分解能が低い場合には、透過型電子顕微鏡などの他の電子顕微鏡を併用しても可能である。具体的には、粒子形状が球形の場合は、その直径、非球形の場合は、その最長径と最短径との平均値を直径とみなし、走査型電子顕微鏡などによる観察により任意に選んだ２０個分の粒子の直径の平均を平均粒径とした。
【００５２】
以下、本発明の具体的実施例について説明する。
【実施例１】
【００５３】
模造紙５２．３ｇ／ｍ２とアルミニウム蒸着されたポリエステルフィルム１６μｍを、ポリウレタン系接着剤を用いてドライラミネート法にて基材層を形成した。該基材層の蒸着面にポリエステル樹脂とイソシアネート硬化剤によるプライマー層を塗布した後、該塗布面にポリアクリレートを主成分とするラッカータイプのシーラント層を形成した。シーラント層の厚みは４ｇ／ｍ２（ＤＲＹ）で形成した。
【００５４】
次に、バインダーとしてのテトラエトキシシラン｛Ｓｉ（ＯＣ２Ｈ５）４｝の加水分解液と、ビニルトリメトキシシランのシランカップリング剤が含まれたアルコール溶液に、平均粒子径５μｍのシリカ球形粒子と、平均一次粒子径１０ｎｍのトリメチルシリル基を有した疎水性シリカ微粒子を混合させ、固形分が２０重量％となるように調整し塗布液を形成した。テトラエトキシシランの加水分解液は、０．１Ｎ（ＰＨ＝１）の塩酸溶液にて加水分解させ作成した。
【００５５】
次に、上記シーラント層の表面に、上記塗布液を用い、グラビアコートにより、２，０ｇ／ｍ２（ＤＲＹ）で塗布し付着防止層を形成し積層体を作成した。該グラビアコートの際の乾燥を８０℃、３０秒にて行った。次に該積層体を所定の形状に合わせ、打抜き、蓋材を作成した。
【実施例２】
【００５６】
平均粒子径１０μｍのシリカ球形粒子を用いた以外は、実施例１と同様に行い蓋材を作成した。
【実施例３】
【００５７】
平均粒子径２０μｍのシリカ球形粒子を用いた以外は、実施例１と同様に行い蓋材を作成した。
【実施例４】
【００５８】
平均一次粒子径１０ｎｍのジメチルシリル基を有した疎水性シリカ微粒子を用いた以外は、実施例２と同様に行い蓋材を作成した。
【実施例５】
【００５９】
平均一次粒子径１０ｎｍのジメチルポリシロキサン基を有した疎水性シリカ微粒子を用いた以外は、実施例２と同様に行い蓋材を作成した。
【実施例６】
【００６０】
平均粒子径１０μｍの酸化アルミニウム球形粒子を用いた以外は、実施例２と同様に行い蓋材を作成した。
【実施例７】
【００６１】
平均一次粒子径５０ｎｍのトリメチルシリル基を有した疎水性シリカ微粒子を用いた以外は、実施例２と同様に行い蓋材を作成した。
【実施例８】
【００６２】
平均一次粒子径２００ｎｍのトリメチルシリル基を有した疎水性シリカ微粒子を用いた以外は、実施例２と同様に行い蓋材を作成した。
【００６３】
以下、本発明の比較例について詳細に説明する。
【００６４】
＜比較例１＞
平均粒子径０．５μｍのシリカ球形粒子を用いた以外は、実施例１と同様に行い蓋材を作成した。
【００６５】
＜比較例２＞
シランカップリング剤を省いた以外は、実施例１と同様に行い蓋材を作成した。
【００６６】
＜比較例３＞
シランカップリング剤を省いた以外は、実施例３と同様に行い蓋材を作成した。
【００６７】
＜比較例４＞
バインダーとしてエチレン−酢酸ビニル共重合体樹脂を用いた以外は、実施例２と同様に行い蓋材を作成した。
【００６８】
＜比較例５＞
バインダーとしてポリアクリレート樹脂を用いた以外は、実施例２と同様に行い蓋材を作成した。
【００６９】
＜比較例６＞
シリカ球形粒子を省いた以外は、実施例２と同様に行い蓋材を作成した。
【００７０】
＜比較例７＞
平均一次粒子径１０００ｎｍのトリメチルシリル基を有した疎水性シリカ微粒子を用いた以外は、実施例２と同様に行い蓋材を作成した。
【００７１】
実施例１〜８、比較例１〜７の蓋材の付着防止性、球形粒子の密着性およびヒートシール性を評価した。
【００７２】
＜付着防止性＞
付着防止層の面に、ヨーグルト｛森永乳業（株）製、商標：森永アロエヨーグルト｝を約０．５ｃｃ滴下した。蓋材を０〜９０度まで傾け、液滴が転落した後の付着性を評価した。○：付着なし、×：付着あり、目視で評価した。
【００７３】
＜球形粒子の密着性＞
付着防止層の面に、セロテープ(登録商標）を貼り、剥がしたときの球形粒子の脱落を評価した。
○：セロテープ(登録商標）に球形粒子が視認できない。
×：セロテープ(登録商標）に球形粒子が視認できる。
【００７４】
＜シール強度＞
・実施例１〜８、比較例１〜７の蓋材を、ポリエチレン製のカップ容器のフランジにヒートシーラーにて、シール温度２１０℃、圧力０．２ＭＰａ、時間３．０秒の条件下でシールした。シール強度を引張り試験機にて測定した。シール幅を２ｍｍとした。評価は付着防止層を形成する前のシール強度と比較して、シール強度の低下を評価した。
○：付着防止層がない場合とほぼ同等、×：シール強度が３０％以上低下したもの、とした。
【００７５】
評価結果を表１に示す。
【００７６】
【表１】
2014051295.tif 000003
評価結果から、バインダーの金属アルコキシドあるいはその加水分解物およびシランカップリング剤を使用することで、球形粒子の平均粒子径が５μｍ以上であればヨーグルトの付着防止性が得られることが判った。またシランカップリング剤を使用することで、球形粒子の密着性が向上することが判った。また球形粒子が存在しない場合は、付着防止性が低下する。またバインダーもエチレン−酢酸ビルル共重合体樹脂、ポリアクリレート樹脂を評価したが、付着防止性、球形粒子の密着性などが低下すること、また疎水性シリカ微粒子の平均一次粒子径が大きくなると付着防止性が低下すること、などが判った。
【産業上の利用可能性】
【００７７】
本発明の蓋材の付着防止層は、各種容器の内面の利用できる。例えば、容器形状としては、包装袋、例えば図５に示すような自立性包装袋、トレ―、カップ、どんぶり、チューブなどに利用できる。容器の材料としては、プラスチック、紙、またプラスチックと紙の複合材料、金属などが利用できる。また内容物は、液体、粘性体、ゲル状、固体、半固体、などのものに利用できる。
【符号の説明】
【００７８】
１    積層体
２    基材層
３    シーラント層
４    付着防止層
５    球形粒子
６    疎水性酸化物微粒子
７    バインダー｛Ｍ（ＯＲ）ｎ｝
８    シランカップリング剤
２０  密封容器
３０  本発明の蓋材
３１  容器本体
３２  フランジ
３３  ヨーグルト
４０  自立性包装袋
５０  従来の蓋材
【図１】
2014051295.tif 000004
【図２】
2014051295.tif 000005
【図３】
2014051295.tif 000006
【図４】
2014051295.tif 000007
【図５】
2014051295.tif 000008
【図６】
2014051295.tif 000009